(57)【特許請求の範囲】
【請求項１】
ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤で担持体が処理されることによって、該消臭組成物が担持体に担持されてなることを特徴とする消臭材。
【請求項２】
前記消臭組成物が、更に多孔質無機物質を含んでなる請求項１に記載の消臭材。
【請求項３】
前記多孔質無機物質がゼオライトである請求項２に記載の消臭材。
【請求項４】
前記消臭組成物が、更にバインダー樹脂を含んでなる請求項１〜３のいずれか１項に記載の消臭材。
【請求項５】
前記消臭組成物の担持量が、前記担持体に対して０．１〜１０重量％の範囲である請求項１〜４のいずれか１項に記載の消臭材。
【請求項６】
前記担持体として不織布シートが用いられている請求項１〜５のいずれか１項に記載の消臭材。
【請求項７】
前記担持体として多孔質構造体が用いられている請求項１〜５のいずれか１項に記載の消臭材。
【請求項８】
ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤に担持体を浸漬した後、乾燥させることによって前記消臭組成物を担持体に担持させることを特徴とする消臭材の製造方法。
【請求項９】
ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤をシート状担持体にコーティングした後、乾燥させることによって前記消臭組成物をシート状担持体に担持させることを特徴とする消臭材の製造方法。
【発明の詳細な説明】
【０００１】
【発明の属する技術分野】
この発明は、例えば消臭シート、エアコン等の消臭フィルター等として用いられる消臭材及びその製造方法に関する。
【０００２】
【従来の技術】
近年の生活環境の向上に伴い、生活空間の一層の快適性を確保すべく、生活空間における例えばアンモニア、トリメチルアミン、硫化水素、メチルメルカプタン、酢酸、アセトアルデヒド等の生活臭を除去することに強い関心が持たれている。
【０００３】
また、このような生活臭だけではなく、例えば食品を貯蔵する倉庫やコンテナ内では、トリメチルアミン、メチルメルカプタン等の臭いが残留してこの残留臭が次に貯蔵する食品に移ってしまって商品価値を低下させてしまうといった問題があり、このような残留臭を除去することにも強い関心が寄せられている。
【０００４】
このような臭いの問題を解決するものとして様々な種類の消臭材が上市されている。例えば活性炭を不織布表面に担持したものが知られているが、このような吸着タイプの消臭材は速効性は十分に得られるものの、消臭効果の持続性に乏しく寿命が非常に短いという欠点があった。
【０００５】
そこで、近年では、鉄フタロシアニン錯体を不織布に担持せしめてなる消臭シートや、酸化チタン等の光触媒を担持せしめたものが提案されている。
【０００６】
【発明が解決しようとする課題】
しかしながら、上記従来技術では次のような問題があった。即ち、前者の鉄フタロシアニン錯体を不織布に担持せしめてなる消臭シートでは、消臭性能及び消臭効果の持続性ともに未だ十分といえるものではなかった。
【０００７】
また、後者の光触媒を担持せしめたものでは、様々な臭気成分を常温で分解できるという特長を備えているものの、分解作用を発揮せしめるためには光触媒に特定波長の紫外線が照射されなければならず、消臭材としての使用環境が限定されるという問題があるし、消臭性能も十分なものではなかった。
【０００８】
この発明は、かかる技術的背景に鑑みてなされたものであって、アンモニア、硫化水素、メチルメルカプタン、酢酸、アセトアルデヒド等の臭気に対して優れた消臭性能を発揮することができると共に、この優れた消臭性能を長く維持できる消臭材及びその製造方法を提供することを目的とする。
【０００９】
【課題を解決するための手段】
上記目的は、ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤で担持体が処理されることによって、該消臭組成物が担持体に担持されてなることを特徴とする消臭材によって達成される。
【００１０】
上記構成の消臭材によれば、担持されたヒドラジン誘導体とコバルトフタロシアニン錯体の相乗作用によって、アンモニア、硫化水素、メチルメルカプタン、酢酸、アセトアルデヒド等の臭気が十分に除去される。また、消臭性能の持続性も十分に得られる。また、ヒドラジン誘導体／コバルトフタロシアニン錯体の重量比は７５／２５〜９５／５の範囲であるから、ヒドラジン誘導体とコバルトフタロシアニン錯体の相乗作用が顕著に発現し、消臭性能が格段に向上する。
【００１１】
上記消臭組成物は、更に多孔質無機物質を含んでなるのが好ましい。多孔質無機物質は臭気成分を捕捉する作用に優れており、この多孔質無機物質によって効率良く捕捉された臭気成分がヒドラジン誘導体・コバルトフタロシアニン錯体の分解作用等によって十分に除去されるので、このような連係作用によって消臭性能が向上する。
【００１２】
上記多孔質無機物質としてはゼオライトを用いるのが好ましい。ゼオライトは特に優れた吸着捕捉能を有するので、消臭性能が一層向上するものとなる。
【００１３】
上記消臭組成物は、更にバインダー樹脂を含んでなるのが好ましい。バインダー樹脂により消臭組成物中の他の成分（ヒドラジン誘導体、コバルトフタロシアニン錯体、多孔質無機物質等）が担持体に強固に担持されるので、これら消臭組成物の各成分の担持体からの離脱が効果的に防止され、消臭性能の持続耐久性がさらに向上する。
【００１４】
上記消臭組成物の担持量は担持体に対して０．１〜１０重量％の範囲とするのが、コストを増大させることなく十分な消臭性能が確保される点で、好ましい。
【００１５】
上記担持体として不織布シートが用いられている場合には、例えば建材用途に使用することも可能となるし、シート状であることからスペースをとることもなく、またフレキシブルに変形することも可能であり、従って様々な用途に適用可能であって汎用性に優れたものとなる。
【００１６】
上記担持体として多孔質構造体が用いられている場合には、単位体積当たりの接触表面積が大きいものとなるので、例えばエアコン等の空調設備の消臭フィルター、各種脱臭装置の消臭フィルター等として好適に用いられ得る。
【００１７】
この発明に係る消臭材の製造方法は、ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤に担持体を浸漬した後、乾燥させることによって前記消臭組成物を担持体に担持させることを特徴とするものである。
【００１８】
本製造方法で製造した消臭材は、担持したヒドラジン誘導体とコバルトフタロシアニン錯体の相乗作用によって、アンモニア、硫化水素、メチルメルカプタン、酢酸、アセトアルデヒド等の臭気を十分に除去できると共に、消臭性能の持続性も良いものとなる。また、担持体を処理剤に浸漬しているので、消臭組成物を担持体に対して均一に担持させることができる。
【００１９】
また、この発明の別の消臭材の製造方法は、ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤をシート状担持体にコーティングした後、乾燥させることによって前記消臭組成物をシート状担持体に担持させることを特徴とするものである。
【００２０】
本製造方法で製造した消臭材は、担持したヒドラジン誘導体とコバルトフタロシアニン錯体の相乗作用によって、アンモニア、硫化水素、メチルメルカプタン、酢酸、アセトアルデヒド等の臭気を十分に除去できると共に、消臭性能の持続性も良いものとなる。また、コーティング方式であるから、生産性を顕著に向上できると共に担持量の制御を精度高く行うことができる。
【００２１】
【発明の実施の形態】
この発明に係る消臭材（１）は、ヒドラジン誘導体とコバルトフタロシアニン錯体とを含む消臭組成物を含有してなる処理剤で担持体（２）が処理されることによって、該消臭組成物が担持体（２）に担持されてなるものであり、担持されたヒドラジン誘導体とコバルトフタロシアニン錯体の相乗作用によって、アンモニア、硫化水素、メチルメルカプタン、酢酸、アセトアルデヒド等の臭気を十分に消臭することができる。
【００２２】
前記担持体（２）としては、前記消臭組成物を担持できるものであればどのようなものでも使用することができ、例えば不織布シート、多孔質構造体等を例示できる。
【００２３】
前記不織布シートの種類は特に限定されず、例えばスパンボンド不織布、ニードルパンチ不織布、ケミカルボンド不織布、メルトブロー法により製造された不織布等が挙げられる。また、これら不織布を構成する繊維の素材も特に限定されず、例えばポリエステル、ポリアミド、ポリプロピレン等の合成繊維、レーヨン等の再生繊維、綿、絹等の天然繊維等を例示できる。また、これら不織布を構成する繊維は、短繊維であっても良いし、長繊維であっても良く、その長さは特に限定されないし、繊維太さも特に限定されない。
【００２４】
前記多孔質構造体としては、例えばハニカム構造体、樹脂発泡体、或いは図１、２に示すような平面シート（３）と波形シート（４）が交互に積層されて一体化された多孔質構造体等を例示できる。
【００２５】
次に、この発明の消臭材（１）を構成するのに用いられる消臭組成物について説明する。この消臭組成物は、ヒドラジン誘導体とコバルトフタロシアニン錯体を必須成分として含有する。もちろん、ヒドラジン誘導体、コバルトフタロシアニン錯体とともに、他の消臭剤や臭気捕捉剤、添加剤等を併用するものとしても良いことは言うまでもない。
【００２６】
前記ヒドラジン誘導体としては、例えば、ヒドラジン系化合物と長鎖の脂肪族系化合物とを反応させたもの、或いはヒドラジン系化合物と芳香族系化合物とを反応させたもの等が挙げられる。
【００２７】
中でも、ヒドラジンおよびセミカルバジドからなる群より選ばれる１種または２種の化合物と、炭素数８〜１６のモノカルボン酸、ジカルボン酸、芳香族モノカルボン酸および芳香族ジカルボン酸からなる群より選ばれる１種または２種以上の化合物との反応生成物や、ヒドラジンおよびセミカルバジドからなる群より選ばれる１種または２種の化合物と、炭素数８〜１６のモノグリシジル誘導体およびジグリシジル誘導体からなる群より選ばれる１種または２種以上の化合物との反応生成物が好適である。このようなヒドラジン誘導体を用いれば、一層優れた消臭性能を得ることができる。前記反応生成物としては、具体的には、セバシン酸ジヒドラジド、ドデカン二酸ジヒドラジド、イソフタル酸ジヒドラジドなどが挙げられるが、特にこれら例示の化合物に限定されるものではない。
【００２８】
前記処理剤におけるヒドラジン誘導体／コバルトフタロシアニン錯体の重量比は７５／２５〜９５／５の範囲とする。このような特定範囲に設定すれば、後の実施例での対比データから明らかなように、ヒドラジン誘導体とコバルトフタロシアニン錯体の相乗効果が顕著に発現し、消臭性能が格段に向上するのに対し、これら範囲を逸脱すると消臭性能が低下する。また、コバルトフタロシアニン錯体の使用比率が増大するとコスト高となる。
【００２９】
この発明において、消臭組成物には更に多孔質無機物質を含有させるのが好ましい。この多孔質無機物質は臭気成分を捕捉する作用に優れており、この多孔質無機物質によって効率良く捕捉された臭気成分がヒドラジン誘導体・コバルトフタロシアニン錯体の分解作用等によって十分に除去されるものとなり、このような連係作用によって消臭性能が向上する。
【００３０】
前記多孔質無機物質としては、特に限定されるものではないが、例えば活性炭、ゼオライト等が挙げられる。中でも、特に優れた吸着捕捉能を有するゼオライトを用いるのが好ましく、これにより消臭性能を一層向上させることができると共に、消臭効果の速効性も向上するものとなる。
【００３１】
更に、前記消臭組成物には更にバインダー樹脂を含有させるのが好ましく、このバインダー樹脂によって消臭組成物中の他の成分（ヒドラジン誘導体、コバルトフタロシアニン錯体、多孔質無機物質等）を担持体に強固に担持することができるので、これら消臭組成物の各成分の担持体からの離脱を効果的に防止することができ、ひいては消臭性能の持続耐久性を向上させることができる利点がある。
【００３２】
前記バインダー樹脂としては、特に限定されず、例えばアクリル樹脂、メタアクリル樹脂、ウレタン樹脂、シリコーン樹脂、グリオキザール樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン−無水マレイン酸共重合体樹脂、エチレン−スチレン−アクリレート−メタアクリレート共重合体樹脂等が挙げられる。これら樹脂を２種類以上混合してバインダー樹脂としても良い。
【００３３】
前記消臭組成物の担持量は担持体に対して０．１〜１０重量％の範囲とするのが好ましい。０．１重量％未満では消臭効果が十分に得られなくなり、特に効果の速効性の点で低下が大きくなるので、好ましくない。一方、１０重量％を超えるとコストを増大させるので好ましくない。
【００３４】
この発明に係る消臭材（１）は、例えば次のようにして製造することができる。まず、前記消臭組成物の諸成分を水に分散させた水分散液からなる処理剤を調合する。この時、これらの消臭組成物を可能な限り均一に分散させるのが好ましい。また、バインダー樹脂を用いる場合には、バインダー樹脂と水との間でエマルジョン状態を形成させるのが好ましい。なお、分散媒としては、水以外にアルコールなども使用し得るが、水が好適である。なお、前記処理剤には、分散剤、増粘剤などの処理剤の特性向上のための各種添加剤を配合しても良い。
【００３５】
このようにして得られた処理剤を用いて担持体の処理を行って、消臭組成物を担持体に担持する。好適な方法として次の２つの方法がある。第１の製造方法は、前記担持体を処理剤に浸漬した後、これを乾燥させることによって消臭組成物を担持体に担持するものである。このような浸漬法を採用すれば、消臭組成物を担持体に対して均一に担持させることができるので、高品質の消臭材の製造が可能となる。
【００３６】
第２の製造方法は、前記処理剤をシート状担持体にコーティングした後、乾燥させることによって前記消臭組成物をシート状担持体に担持するものである。コーティング法で消臭組成物を付与するので、生産性を顕著に向上できるし、担持量も精度高く制御できる。前記コーティングの手法としては、特に限定されるものではないが、例えばグラビアロール加工、スプレー加工、ロールコーター加工、ジェットプリント加工、転写プリント加工、スクリーンプリント加工等を例示できる。
【００３７】
前記乾燥の際の乾燥手段は特に限定されず、風乾により行っても良いし、あるいは加熱処理により行っても良いが、乾燥処理の効率を考慮すると、加熱処理により乾燥させるのが望ましい。
【００３８】
なお、前記処理手法としては上記例示のものに特に限定されるものではなく、例えば前記消臭組成物を不織布シートを構成する繊維に予め練り込む手法等を採用することもできる。
【００３９】
この発明の消臭材（１）の用途としては、特に限定されるものではないが、例えば建材用等の消臭シート、エアコン等の空調設備の消臭フィルター、各種脱臭装置の消臭フィルター等が挙げられる。
【００４０】
【実施例】
次に、この発明の具体的実施例について説明する。
【００４１】
＜実施例１＞
セバシン酸ジヒドラジド０．４５重量部とコバルトフタロシアニン錯体（コバルトフタロシアニンポリスルホン酸ナトリウム）０．０５重量部を７９．５重量部の水に加えた後、攪拌機により撹拌を行い、分散液を得た。この分散液にさらに２０重量部のアクリル樹脂（固形分５０％）を加え、良く撹拌して均一な分散液（処理液）を得た。この処理液に、ポリエステル製のスパンボンド不織布（目付４０ｇ／ｍ2 ）を浸漬した後、取り出してマングルで絞って乾燥させて、消臭シートを得た。
【００４２】
＜実施例２〜５、比較例１〜４＞
表１に示す構成からなる処理剤を用いて表１に示す条件で行った以外は、実施例１と同様にして、消臭シートを得た。
【００４３】
【表１】
0003764872.tif 000002
【００４４】
＜実施例６＞
担持体として、スパンボンド不織布に代えて、図１、２に示すような晒しクラフト紙からなる平面シート（３）と波形シート（４）とが交互に積層一体化された多孔質構造体（縦４３ｍｍ×横５５ｍｍ×厚さ１２ｍｍ）を用いた以外は、実施例２と同様にして、消臭材を得た。
【００４５】
＜実施例７＞
担持体として、スパンボンド不織布に代えて、図１、２に示すような晒しクラフト紙からなる平面シートと波形シートとが交互に積層一体化された多孔質構造体（縦４３ｍｍ×横５５ｍｍ×厚さ１２ｍｍ）を用いた以外は、実施例３と同様にして、消臭材を得た。
【００４６】
＜実施例８＞
セバシン酸ジヒドラジド０．４５重量部とコバルトフタロシアニン錯体（コバルトフタロシアニンポリスルホン酸ナトリウム）０．０５重量部を７９．５重量部の水に加えた後、攪拌機により撹拌を行い、分散液を得た。この分散液にさらに２０重量部のアクリル樹脂（固形分５０％）を加え、良く撹拌して均一な分散液（処理液）を得た。この処理液を、グラビアロール加工機を用いて目付７０ｇ／ｍ2 のポリプロピレン不織布（メルトブロー製法で作成したもの）にドットプリントした後、乾燥させて、消臭シートを得た。
【００４７】
＜実施例９＞
表２に示す構成からなる処理剤を用いて表２に示す条件で行った以外は、実施例８と同様にして、消臭シートを得た。
【００４８】
【表２】
0003764872.tif 000003
【００４９】
上記のようにして製作された各消臭材に対し下記試験法に従い、消臭性能の評価を行った。その結果を表３、４に示す。
【００５０】
＜消臭性能試験法Ａ（消臭シートとしての性能評価）＞
（アンモニア消臭性能）
各消臭材から切り出した試験片（１０×１０ｃｍ角）を、内容量２Ｌの袋内に入れた後、袋内において濃度が１００ｐｐｍとなるようにアンモニアガスを注入した。注入してから１０分経過後にアンモニアガスの残存濃度を測定し、この測定値より各試験片がアンモニアガスを吸着除去した総量を算出し、これよりアンモニアガスの除去率（％）を計算した。
【００５１】
（硫化水素消臭性能）
アンモニアガスに代えて硫化水素ガスを用いて袋内において濃度が１０ｐｐｍとなるように注入した以外は、上記試験と同様にして硫化水素の除去率（％）を算出した。
【００５２】
（メチルメルカプタン消臭性能）
アンモニアガスに代えてメチルメルカプタンガスを用いて袋内において濃度が１０ｐｐｍとなるように注入した以外は、上記試験と同様にしてメチルメルカプタンの除去率（％）を算出した。
【００５３】
（酢酸消臭性能）
アンモニアガスに代えて酢酸ガスを用いて袋内において濃度が１０ｐｐｍとなるように注入した以外は、上記試験と同様にして酢酸の除去率（％）を算出した。
【００５４】
（アセトアルデヒド消臭性能）
アンモニアガスに代えてアセトアルデヒドガスを用いて袋内において濃度が１０ｐｐｍとなるように注入した以外は、上記試験と同様にしてアセトアルデヒドの除去率（％）を算出した。
【００５５】
そして、除去率が９５％以上であるものを「◎」、除去率が９０％以上９５％未満であるものを「○」、除去率が８５％以上９０％未満であるものを「△」、除去率が８５％未満であるものを「×」と評価した。
【００５６】
【表３】
0003764872.tif 000004
【００５７】
＜消臭性能試験法Ｂ（消臭フィルターとしての性能評価）＞
各消臭シートから切り出した円形試験片（直径５０ｍｍ）を、長尺の円筒管の中間位置に配置されたサンプルホルダーに固定し、円筒管の一端側から毎分５Ｌの通気量で規定濃度の臭気ガスを通気し、サンプルホルダー通過前のガス濃度及びサンプルホルダー通過後のガス濃度を検知管にて測定し、これら測定値より各試験片が各臭気ガスを吸着除去した総量を算出し、これより臭気ガスの除去率（％）を求めた。
【００５８】
除去率が７０％以上であるものを「◎」、除去率が５０％以上７０％未満であるものを「○」、除去率が４５％以上５０％未満であるものを「△」、除去率が４５％未満であるものを「×」と評価した。
【００５９】
なお、サンプルホルダー通過前のガス濃度は、アンモニアガスの場合には１００ｐｐｍ、硫化水素、メチルメルカプタン、酢酸、アセトアルデヒドの場合には１０ｐｐｍに設定した。
【００６０】
【表４】
0003764872.tif 000005
【００６１】
表３、４から明らかなように、この発明に係る実施例１〜９の消臭材は、ヒドラジン誘導体／コバルトフタロシアニン錯体の重量比が７５／２５〜９５／５の範囲にあるので、消臭性能が格段に優れていて、アンモニア、硫化水素、メチルメルカプタン、酢酸、アセトアルデヒドのいずれに対しても優れた消臭性能を発揮できる。
【００６２】
これに対して、コバルトフタロシアニン錯体を単独で用いた比較例１、ヒドラジン誘導体を単独で用いた比較例２はいずれも十分な消臭性能が得られなかった。
【００６３】
【発明の効果】
この発明の消臭材は、ヒドラジン誘導体とコバルトフタロシアニン錯体の相乗作用によって、アンモニア、硫化水素、メチルメルカプタン、酢酸、アセトアルデヒド等の臭気を除去することができる。また、消臭性能の持続性も十分に確保できる。また、処理剤におけるヒドラジン誘導体／コバルトフタロシアニン錯体の重量比が７５／２５〜９５／５の範囲であるから、ヒドラジン誘導体とコバルトフタロシアニン錯体の相乗作用が顕著に発現し、消臭性能を格段に向上させることができる。
【００６４】
消臭組成物が更に多孔質無機物質を含んでなる場合には、消臭性能をさらに向上させることができる。
【００６５】
多孔質無機物質がゼオライトである場合には、消臭性能を一層向上させることができると共に、消臭効果において速効性を十分に確保できる。
【００６６】
消臭組成物が更にバインダー樹脂を含んでなる場合には、消臭組成物の担持体からの離脱を効果的に防止することができるので、消臭性能の持続耐久性を更に向上させることができる。
【００６７】
消臭組成物の担持量が、担持体に対して０．１〜１０重量％の範囲である場合には、より低コストで十分な消臭性能を確保できるものとなる。
【００６８】
担持体として不織布シートが用いられている場合には、シート状であることからスペースをとることがなく、また様々な形状に容易に変形することができるので、多様な用途に適用することができ汎用性に優れた消臭材となる。
【００６９】
担持体として多孔質構造体が用いられている場合には、接触表面積が大きいので、エアコン等の空調設備の消臭フィルター、各種脱臭装置の消臭フィルターとして好適なものとなる。
【００７０】
この発明の第１の製造方法は、ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤に担持体を浸漬した後、乾燥させることによって消臭組成物を担持体に担持させるものであるから、消臭組成物を担持体に対して均一に担持できる。また、処理剤におけるヒドラジン誘導体／コバルトフタロシアニン錯体の重量比が７５／２５〜９５／５の範囲であるから、ヒドラジン誘導体とコバルトフタロシアニン錯体の相乗作用が顕著に発現し、消臭性能を格段に向上させることができる。
【００７１】
また、この発明の第２の製造方法は、ヒドラジン誘導体とコバルトフタロシアニン錯体とを含む消臭組成物を含有し、ヒドラジン誘導体／コバルトフタロシアニン錯体の重量比が７５／２５〜９５／５の範囲である処理剤をシート状担持体にコーティングした後、乾燥させることによって消臭組成物をシート状担持体に担持させるものであるから、生産性を顕著に向上できると共に担持量の制御を精度高く行うことができ、従って高品質の消臭材を低コストで製造できる。また、処理剤におけるヒドラジン誘導体／コバルトフタロシアニン錯体の重量比が７５／２５〜９５／５の範囲であるから、ヒドラジン誘導体とコバルトフタロシアニン錯体の相乗作用が顕著に発現し、消臭性能を格段に向上させることができる。
【図面の簡単な説明】
【図１】  この発明の一実施形態に係る消臭材を示す斜視図である。
【図２】  図１におけるＡ−Ａ線の断面図である。
【符号の説明】
１…消臭材
２…担持体
３…平面シート
４…波状シート
【図１】
0003764872.tif 000006
【図２】
0003764872.tif 000007